REVENDICATIONS 1 Couche de traitement de surface du titane ou d'un alliage de titane (base) aux fins de préparer, avec un revêtement de céramique dentaire déposé sur le titane ou l'alliage de titane, un produit à usage dentaire (prothèse dentaire), caractérisée en ce qu'elle consiste en une couche amortisseur ou couche de transfert stable interfacial déposée sur le titane ou l'alliage de titane et destinée à recevoir le revêtement cosmétique en céramique dentaire, et en ce que ladite couche interfacial présente une résistance en flexion telle qu'elle est capable de répartir ou disperser les contraintes mécaniques ainsi que celle dues au différentiel de coefficient d'expansion thermique linéaire des deux matériaux lors du refroidissement après cuisson de la céramique, entre la base en titane ou en alliage de titane d'une part, et le revêtement céramique dentaire d'autre part. 2 Couche selon la revendication 1 caractérisée en ce qu'elle est adaptée pour que la fracture sous contrainte mécanique soit de type cohésif , et non adhésif au sein de la céramique et du substrat titane ou alliage de titane, c'est-àdire à l'interface titane (ou alliage de titane)-céramique, quand on va jusqu'à la rupture de celui-ci. 3 Couche selon l'une quelconque des revendications 1 ou 2 caractérisée en ce qu'elle présente des caractéristiques de flexion adaptées pour que les contraintes sont réparties ou dispersées avant d'être transmises de la base au revêtement céramique. 4 Couche selon l'une quelconque des revendications 1 à 3 caractérisée en ce qu'elle est de type molle (microdureté Vickers 5 Couche selon l'une quelconque des revendications 1 à 4 caractérisée en ce que ladite couche est adaptée pour créer un gradient de dureté à l'interface entre ladite couche et ladite base en titane ou alliage de titane, ledit gradient étant défini par une dureté très élevée côté base en titane ou alliage de titane, qui décroît vers ladite couche. 6 Couche selon l'une quelconque des revendications 1 à 5, caractérisée en ce qu'elleconsiste en un dépot d'une couche d'or ou d'alliage d'or sur la base en alliage de titane ou en titane. 7 Couche selon la revendication 6 caractérisée en ce que la couche d'or pur présente une épaisseur comprise entre 5 et 100 microns, de préférence entre 20 et 40 microns. 8 Couche selon l'une quelconque des revendications 6 et 7 caractérisée en ce que, au refroidissement, après cuisson du cosmétique céramique, ladite couche d'or ou d'alliage d'or est capable d'absorber et de disperser les contraintes d'origine thermique et crée une adaptation entre les différents coefficients d'expansion thermiques en cause : celui du substrat titane ou alliage de titane d'une part et du cosmétique céramique d'autre part, laquelle doit néanmoins travailler en légère compression sur son substrat pour augmenter la tenue mécanique de l'ensemble, en ce que la tenue du dépôt d'or pur se fait par diffusion thermique de l'or pur dans le titane et inversement, à raison de 2 à 10, de préférence de 3 à 7, et de manière tout à fait préférée environ 5%, d'or dans le titane et ceci avec un gradient, donc de manière progressive, et en ce que cette couche d'or forme du coté du substrat (base titane ou alliage de titane) un eutectique (liaison de type métallique) avec le titane (ou l'alliage de titane), cet eutectique créant un gradient de dureté à l'interface. 9 Produits dentaires tels que prothèses à base titane ou alliage de titane avec un revêtement de céramique dentaire sur le titane ou l'alliage de titane, caractérisé en ce qu'il comporte une couche amortisseur ou couche de transfert stable interfaciale selon l'une quelconque des revendications 1 à 8, sur laquelle on dépose le revêtement cosmétique en céramique dentaire, ladite couche interfacial présentant une résistance en flexion telle qu'elle est capable de répartir ou disperser les contraintes mécaniques ainsi que celle dues au différentiel de coefficient d'expansion thermique linéaire des deux matériaux lors du refroidissement après cuisson de la céramique, entre la base en titane ou en alliage de titane d'une part, et le revêtement céramique dentaire d'autre part. 10 Produits selon la revendication 9 caractérisés en ce que la base en titane ou alliage de titane est revêtue par une couche interfacial d'or ou d'alliage d'or. 11 Produits selon la revendication 9 caractérisés en ce que ils comportent à l'interface or/titane (ou alliage de titane) une couche de diffusion thermique de l'or pur dans le titane et inversement, à raison de 2 à 10, de préférence de 3 à 7, et de manière tout à fait préférée environ 5%, d'or dans le titane et ceci avec un gradient, donc de manière progressive, et en ce que cette couche d'or forme du coté du substrat (base titane ou alliage de titane) un eutectique (liaison de type métallique) avec le titane (ou l'alliage de titane), cet eutectique créant un gradient de dureté à l'interface. 12 Produits selon l'une quelconque des revendications 9 à 11 caractérisés en ce que la base titane ou alliage de titane est choisie parmi : le titane pur, titane non allié ou titane commercialement pur, de grade 1,2 ou 4, Ti 40 grade 2, Ti 60 grade 4 ou un alliage de titane choisi parmi les suivants : TA6V : Alliage à base de titane avec 6% d'aluminium et 4 % de vanadium. TA6Nb7 : Alliage à base de titane avec 6% d'aluminium et 7% de niobium. 13 Produits selon l'une quelconque des revendications 9 à 12 caractérisés en ce que l'or est investi par la couche de céramique, à l'interface (couche interfacial or)/ (céramique dentaire). 14 Produits selon l'une quelconque des revendications 9 à 13 caractérisés en ce que ladite couche de transfert présente une fonction amortisseur et rétentive des deux cotés, par diffusion en direction du substrat (base titane ou alliage de titane) et par rétention mécanique du coté céramique. 15 Produits selon l'une quelconque des revendications 9 à 13 caractérisés en ce que l'eutectique qui se forme à l'interface Ti (ou alliage de titane) /or comporte environ 5% d'or avec une répartition comportant un gradient de l'interface vers l'intérieur du substrat. 16 Applications des couches selon l'une quelconque des revendications 1 à 8 et des produits selon l'une quelconque des revendications 9 à 15 pour fabriquer des prothèses dentaires. 17 Procédé de traitement de surface du titane ou d'un alliage de titane (base) aux fins de préparer, avec un revêtement de céramique dentaire sur le titane ou l'alliage de titane, un produit à usage dentaire (prothèse dentaire), caractérisé en ce qu'il comporte une étape de formation d'une couche amortisseur ou couche de transfert stable interfaciale à la surface du titane ou alliage de titane, destinée à recevoir sur son autre face le revêtement cosmétique en céramique dentaire, ladite couche interfacial intercalée entre le titane ou l'alliage de titane et la céramique présentant une résistance en flexion telle qu'elle est capable de répartir ou disperser les contraintes mécaniques ainsi que celle dues au différentiel de coefficient d'expansion thermique linéaire des deux matériaux lors du refroidissement après cuisson de la céramique, entre la base en titane ou en alliage de titane d'une part, et le revêtement céramique dentaire d'autre part. 18 Procédé selon la revendication 17 caractérisé en ce que ladite couche interfacial est déposée avant la cuisson de la céramique dentaire. 19 Procédé selon la revendication 17 ou 18 caractérisé en ce qu'il utilise une couche interfacial est adaptée pour que la fracture sous contrainte mécanique soit de type cohésif , et non adhésif , au sein de la céramique et du substrat titane ou alliage de titane, c'est-à-dire à l'interface titane (ou alliage de titane)-céramique, quand on va jusqu'à la rupture de celui-ci. 20 Procédé selon l'une quelconque des revendications 17 à 19 caractérisé en ce qu'il utilise comme base le titane pur, titane non allié ou titane commercialement pur, de grade 1, 2 ou 4, Ti 40 grade 2, Ti 60 grade 4 ou un alliage de titane choisi parmi les suivants : TA6V : Alliage à base de titane avec 6% d'aluminium et 4 % de vanadium. TA6Nb7 : Alliage à base de titane avec 6% d'aluminium et 7% de niobium. 21 Procédé selon l'une quelconque des revendications 17 à 20 caractérisé en ce qu'il utilise une couche interfacial qui présente des caractéristiques de flexion adaptées pour que les contraintes sont réparties ou dispersées avant d'être transmises de la base titane ou alliage de titane au revêtement céramique. 22 Procédé selon l'une quelconque des revendications 17 à 21 caractérisé en ce qu'il utilise une couche interfacial qui est de type mottez (microdureté Vickers 100 MPa) à l'interface céramique-titane. 23 Procédé selon l'une quelconque des revendications 17 à 22 caractérisé en ce qu'il utilise une couche interfacial adaptée pour créer un gradient de dureté à l'interface entre ladite couche et ladite base en titane ou alliage de titane, ledit gradient étant défini par une dureté très élevée côté base en titane ou alliage de titane, qui décroît vers ladite couche. 24 Procédé selon l'une quelconque des revendications 17 à 23, caractérisé en ce que ladite couche interfacial est obtenue par dépot d'une couche d'or ou d'alliage d'or sur la base en alliage de titane ou en titane, avant le dépôt de la couche de revêtement céramique dentaire. 25 Procédé selon la revendication 24 caractérisé en ce que ledit dépôt de ladite couche d'or ou d'alliage d'or est effectué par électrodéposition. 26 Procédé selon la revendication 25 caractérisé en ce que ledit dépôt électrolytique emploie dans le bain d'électrolyse un sel comportant des ions cyanure CN (-), notamment du cyanure d'or. 27 Procédé selon la revendication 25 ou 26 caractérisé en ce que on combine le cyanyre d'or avec un cyanure de potassium qui sera lié avec le cyanure d'or dans l'équilibre du bain électrolytique. 28 Procédé selon l'une quelconque des revendications 25 à 27 caractérisé en ce que le bain électrolytique est composé essentiellement de 4 sels : cyanure de potassium, auro-cyanure, phosphate de sodium dibasique, anhydre, sulfite de sodium, anhydre. 29 Procédé selon l'une quelconque des revendications 25 à 28 caractérisé en ce que la couche de transfert ou amortisseur est une couche d'or pur électrodéposée, et en ce qu'il comporte les étapes suivantes : ; Préparation du substrat (base) titane ou alliage de titane : - Bain électrolytique (Composition du bain) : Produit A eau déminéralisée 1 litre Produit B cyanure de potassium 0, 5-2 g/litre Produit C auro-cyanure 683 01 00 0, 5-3 g/litre (sel de cyanure d'or dont le titre d'or minimum garanti est de 683 millièmes) Produit D phosphate de sodium dibasique, anhydre 30-80 g/litre Produit E sulfite de sodium, anhydre 5 - 20 g/litre - Nature du courant électrique : Différence de potentiel (courant continu) 1700 mV environ. - Temps d'application : 35 minutes environ. - Diffusion de la couche de transfert : Température initiale 300 C Temps de montée du plateau 9 minutes Rampe 55 C/min. Température finale 610 C Temps d'application 0 seconde Refroidissement 10 secondes 30 Procédé selon l'une quelconque des revendications 17 à 29 caractérisé en ce que le traitement de surface effectué est suivi d'un rinçage approprié et d'un traitement thermique à 600 C environ durant 1 minute environ. 31 Procédé selon l'une quelconque des revendications 17 à 30 caractérisé en ce que la couche d'or pur présente une épaisseur comprise entre 5 et 100 microns, de préférence entre 20 et 40 microns. 32 Procédé selon l'une quelconque des revendications 17 à 31 caractérisé en ce que en ce qu'il comporte une étape ultérieure d'application des premières couches de céramique dentaire. 33 Procédé selon la revendication 32 caractérisé en ce que lesdites premières couches de céramique sont en une matière choisie parmi : Produit 1 Redoxopaquer Ducéragold rouge TM Avec pour chaque Produit 1 programme : Température initiale 300 C Temps de montée 9 min du plateau Rampe 55 C/min Température finale 820 OC Temps d'application 1 min Contrôle de a--73 cmHg pression atmosphérique Refroidissement 10 sec 34 Procédé selon la revendication 32 caractérisé en ce que lesdites premières couches de céramique sont en une matière choisie parmi : Produit 2 Redoxopaquer Durécagold jaunâtre TM Avec pour chaque Produit 2 programme : Température initiale 300 C Temps de montée 9 min du plateau Rampe 55 C/min Température finale 805 C Temps d'application 1 min Contrôle de la -- 73 cm Hg pression atmosphérique Refroidissement 10 sec 35 Procédé selon la revendication 32 caractérisé en ce que lesdites premières couches de céramique sont en une matière choisie parmi : Produit 3 Opaque standard Avec pour chaque Produit 3 programme : Température initiale 300 C Temps de montée 9 min du plateau Rampe 55 C/min Température finale 755 C Temps d'application 1 min Contrôle de la -- 73 cmHg pression atmosphérique Refroidissement 10 sec 36 Procédé selon l'une quelconque des revendications 31 à 35 caractérisé en ce que on dépose la couche de céramique par un procédé à chaud avec cuisson. 37 Procédé selon l'une quelconque des revendications 31 à 36 caractérisé en ce TM que le cosmétique dentaire employé est la céramique Duceratin TM, céramique développée par Ducera TM. 38 Procédé selon l'une quelconque des revendications 31 à 37 caractérisé en ce que la couche de céramique présente, en applications dentaires, une épaisseur de 0,5 à 3 millimètres, de préférence de 1,2 à 1,8 millimètres. 39 Procédé selon l'une quelconque des revendications 31 à 38 caractérisé en ce qu'il utilise une couche d'or ou d'alliage d'or qui, au refroidissement, après cuisson du cosmétique céramique, est capable d'absorber et de disperser les contraintes d'origine thermique et de créer une adaptation entre les différents coefficients d'expansion thermiques en cause : celui du substrat titane ou alliage de titane d'une part et du cosmétique céramique d'autre part, en ce que on fait travailler ladite couche d'or en légère compression sur son substrat pour augmenter la tenue mécanique de l'ensemble, en ce que on met en oeuvre une diffusion thermique de l'or pur dans le titane et inversement, à raison de 2 à 10, de préférence de 3 à 7, et de manière tout à fait préférée environ 5%, d'or dans le titane et ceci avec un gradient, et en ce que on forme avec ladite couche d'or, du coté du substrat (base titane ou alliage de titane), un eutectique (liaison de type métallique) avec le titane (ou l'alliage de titane), cet eutectique créant un gradient de dureté à l'interface. 40 Produits dentaires caractérisés en ce qu'ils ont été fabriqués par un procédé selon l'une quelconque des revendications 9 à 39.